(57)【特許請求の範囲】
【請求項１】
下記式（１）
【化１】
0005216554.tif 000009
（式中、Ｒ1は水素原子又はメチル基を示し、Ｒ2は炭素数１〜８の２価の脂肪族飽和炭化水素基を示す。Ｒ3はイソシアネート基のブロック剤Ｒ3Ｈの残基を示す）
で表されるブロックされたイソシアネート基を有するビニル単量体Ａに対応するモノマー単位と、カルボキシル基又は酸無水物基を有するビニル単量体Ｂに対応するモノマー単位と、下記式（２）
【化２】
0005216554.tif 000010
（式中、Ｒ4は水素原子又はメチル基を示し、Ｒ5は炭素数１〜１５の炭化水素基置換オキシ基を有していてもよい炭素数１６〜２５の炭化水素基を示す）
で表される（メタ）アクリル酸エステルＣに対応するモノマー単位を少なくとも含む共重合体であって、前記ビニル単量体Ａに対応するモノマー単位の前記共重合体に占める割合が、前記共重合体を構成する全モノマー単位に対して１０〜９５重量％である共重合体。
【請求項２】
ビニル単量体Ａに対応するモノマー単位、ビニル単量体Ｂに対応するモノマー単位及び（メタ）アクリル酸エステルＣに対応するモノマー単位に加えて、下記式（３）
【化３】
0005216554.tif 000011
（式中、Ｒ8は水素原子又はメチル基を示し、Ｒ9は炭素数１〜１５の炭化水素基置換オキシ基を有していてもよい炭素数１〜１５の炭化水素基を示す）
で表される（メタ）アクリル酸エステルＤ、芳香族ビニル化合物Ｅ、ヒドロキシル基含有単量体Ｆ、及び３〜５員の環状エーテル基を有するビニル単量体Ｇからなる群より選択された少なくとも１種の単量体に対応するモノマー単位を含む請求項１記載の共重合体。
【発明の詳細な説明】
【技術分野】
【０００１】
本発明は、側鎖にブロックされたイソシアネート基とカルボキシル基又は酸無水物基と炭素数１６〜２５の炭化水素基とを有する共重合体に関する。本発明の共重合体は、塗料、コーティング剤、粘接着剤、電子材料用途（保護膜、封止材料など）等に使用できる。
【背景技術】
【０００２】
従来、熱や光により硬化して硬化塗膜を形成しうる組成物として、側鎖にエポキシ基を有する重合体を含む硬化性樹脂組成物、側鎖にイソシアネート基を有する重合体を含む硬化性樹脂組成物、アルコキシシラン基を含む重合体に、酸、塩基、有機金属触媒等を添加した硬化性樹脂組成物などが知られている。しかし、これらの硬化性樹脂組成物から得られる硬化塗膜では、硬化性、基材への密着性、膜強度、耐熱性、耐薬品性、保存安定性等の要求性能をすべて満足させることはできない。
【０００３】
特開平１−１２３８１７号公報には、硬化物の物性を向上させる目的で、アルコキシシラン基含有ビニル単量体とオキシラン基含有ビニル単量体とを単量体成分として含有してなる共重合体に、キレート化合物及び多官能の脂環式オキシラン基を有する化合物を配合した硬化性組成物が開示されている。この硬化性組成物によれば、低温での架橋が可能であり、諸物性に優れた硬化物を得ることができる。しかし、この硬化性組成物から得られる硬化塗膜は、耐薬品性、特に耐アルカリ性についての性能が不十分である。
【０００４】
特開２００７−１７７０４１号公報には、イソシアネート基の反応性を抑制し保存安定性を向上させたブロックタイプのイソシアネート基を有する重合体を含む硬化性樹脂組成物が提案されている。この硬化性樹脂組成物によれば、重合体の長期保存安定性も問題なく、諸物性に優れた硬化物を得ることができる。しかし、この硬化性樹脂組成物から得られる硬化塗膜においても近年要求されている基材への密着性、耐熱性、耐薬品性についての性能が不充分である。
【０００５】
【特許文献１】特開平１−１２３８１７号公報
【特許文献２】特開２００７−１７７０４１号公報
【発明の開示】
【発明が解決しようとする課題】
【０００６】
本発明の目的は、基材に対する密着性に優れるとともに、耐熱性、耐薬品性、特に耐熱着色性に優れた硬化物の得られる共重合体を提供することにある。
【課題を解決するための手段】
【０００７】
本発明者らは、上記目的を達成するため鋭意検討した結果、ブロックされたイソシアネート基を有するビニル単量体とカルボキシル基又は酸無水物基を有するビニル単量体と炭素数１６〜２５の炭化水素基を含む（メタ）アクリル酸エステルとの共重合体を含有する硬化性樹脂組成物を基材に塗布して硬化させると、基材に対する密着性に優れるとともに、耐熱性、耐薬品性、特に耐熱着色性に優れた硬化塗膜が得られることを見いだし、本発明を完成した。
【０００８】
すなわち、本発明は、下記式（１）
【化１】
0005216554.tif 000002
（式中、Ｒ1は水素原子又はメチル基を示し、Ｒ2は炭素数１〜８の２価の脂肪族飽和炭化水素基を示す。Ｒ3はイソシアネート基のブロック剤Ｒ3Ｈの残基を示す）
で表されるブロックされたイソシアネート基を有するビニル単量体Ａに対応するモノマー単位と、カルボキシル基又は酸無水物基を有するビニル単量体Ｂに対応するモノマー単位と、下記式（２）
【化２】
0005216554.tif 000003
（式中、Ｒ4は水素原子又はメチル基を示し、Ｒ5は炭素数１〜１５の炭化水素基置換オキシ基を有していてもよい炭素数１６〜２５の炭化水素基を示す）
で表される（メタ）アクリル酸エステルＣに対応するモノマー単位を少なくとも含む共重合体であって、前記ビニル単量体Ａに対応するモノマー単位の前記共重合体に占める割合が、前記共重合体を構成する全モノマー単位に対して１０〜９５重量％である共重合体を提供する。
【０００９】
前記共重合体は、ビニル単量体Ａに対応するモノマー単位、ビニル単量体Ｂに対応するモノマー単位及び（メタ）アクリル酸エステルＣに対応するモノマー単位に加えて、下記式（３）
【化３】
0005216554.tif 000004
（式中、Ｒ8は水素原子又はメチル基を示し、Ｒ9は炭素数１〜１５の炭化水素基置換オキシ基を有していてもよい炭素数１〜１５の炭化水素基を示す）
で表される（メタ）アクリル酸エステルＤ、芳香族ビニル化合物Ｅ、ヒドロキシル基含有単量体Ｆ、及び３〜５員の環状エーテル基を有するビニル単量体Ｇからなる群より選択された少なくとも１種の単量体に対応するモノマー単位を含んでもいてもよい。
【発明の効果】
【００１０】
本発明の共重合体を含む硬化性樹脂組成物を硬化させることにより、基材や基板に対して高い密着性を有するとともに、耐熱性、耐薬品性に優れた硬化物（硬化皮膜等）を得ることができる。また、本発明の共重合体を含む硬化性樹脂組成物は硬化性及び保存安定性にも優れている。そのため、塗料、コーティング剤、粘接着剤等として利用でき、特に電子材料分野で好適に使用できる。
【発明を実施するための最良の形態】
【００１１】
本発明の共重合体は、前記式（１）で表されるブロックされたイソシアネート基（以下、「ブロックイソシアネート基」と称する場合がある）を有するビニル単量体Ａに対応するモノマー単位（繰り返し構造単位）と、カルボキシル基又は酸無水物基を有するビニル単量体Ｂに対応するモノマー単位（繰り返し構造単位）と、前記式（２）で表される（メタ）アクリル酸エステルＣに対応するモノマー単位（繰り返し構造単位）を少なくとも含む。ブロックイソシアネート基は熱により脱ブロック化し、活性なイソシアネート基が生成する。この共重合体を含む硬化性樹脂組成物を熱や活性エネルギー線により硬化させると、前記イソシアネート基とカルボキシル基又は酸無水物基が硬化に寄与して、諸物性、特に基材密着性、耐熱性及び耐薬品性に優れた硬化物を与える。また、（メタ）アクリル酸エステルＣに対応するモノマー単位を含むことにより、よりいっそう、柔軟性に優れた硬化物が得られる。
【００１２】
式（１）で表される単量体Ａにおいて、Ｒ1は水素原子又はメチル基を示し、Ｒ2は炭素数１〜８の２価の脂肪族飽和炭化水素基を示す。Ｒ3はイソシアネート基のブロック剤Ｒ3Ｈの残基を示す。
【００１３】
Ｒ2における炭素数１〜８の２価の飽和脂肪族炭化水素基としては、例えば、メチレン、エチレン、トリメチレン、プロピレン、テトラメチレン、ペンタメチレン、ヘキサメチレン、ヘプタメチレン、オクタメチレン基等の直鎖状又は分岐鎖状の２価の飽和脂肪族炭化水素基（アルキレン基）が挙げられる。これらの中でも、エチレン、トリメチレン、プロピレン基等の炭素数２〜４の２価の飽和脂肪族炭化水素基が好ましい。
【００１４】
イソシアネート基のブロック剤Ｒ3Ｈとしては、公知のイソシアネート基ブロック剤を用いることができ、例えば、ホルムアルドキシム、アセトアルドキシム、アセトキシム、メチルエチルケトキシム、メチルイソブチルケトキシム、ジエチルケトキシム、シクロヘキサノンオキシム、ジアセチルモノオキシム、ベンゾフェノンオキシムなどのオキシム系ブロック剤；３，５−ジメチルピラゾールなどのピラゾール系ブロック剤；メタノール、エタノール等のアルコール系ブロック剤；フェノール、クレゾールなどのフェノール系ブロック剤；ブチルメルカプタンなどのメルカプタン系ブロック剤；アセトアニリド、ε−カプロラクタム、γ−ブチロラクタム等の酸アミド系ブロック剤；マロン酸ジメチル、アセト酢酸メチルなどの活性メチレン系ブロック剤；コハク酸イミド、マレイン酸イミドなどのイミド系ブロック剤；尿素系ブロック剤；Ｎ−フェニルカルバミン酸フェニルなどのカルバミン酸系ブロック剤；ジフェニルアミン、アニリンなどのアミン系ブロック剤；エチレンイミン、ポリエチレンイミン等のイミン系ブロック剤などが挙げられる。
【００１５】
イソシアネート基のブロック剤としては、硬化性樹脂組成物の製造ラインにおいてゲル化が生じないような安定性の高いブロック剤が好ましい。ブロック剤の脱ブロック温度は、例えば１００〜３００℃、好ましくは１５０〜２５０℃の範囲である。上記のブロック剤のなかでも、オキシム系ブロック剤、ピラゾール系ブロック剤が好ましい。
【００１６】
特に好ましいブロック剤には、下記式（４）
【化４】
0005216554.tif 000005
（式中、Ｒ6、Ｒ7は、同一又は異なって、炭素数１〜８のアルキル基を示す。Ｒ6及びＲ7は、互いに結合して、隣接する炭素原子とともに環を形成してもよい）
で表されるオキシム系ブロック剤が含まれる。
【００１７】
Ｒ6及びＲ7における炭素数１〜８のアルキル基としては、例えば、メチル、エチル、プロピル、イソプロピル、ブチル、イソブチル、ｓ−ブチル、ｔ−ブチル、ペンチル、ヘキシル、オクチル基等の直鎖状又は分岐鎖状アルキル基が挙げられる。これらのなかでも、メチル、エチル、プロピル基等の炭素数１〜４の直鎖状又は分岐鎖状アルキル基が好ましい。Ｒ6及びＲ7が互いに結合して隣接する炭素原子とともに結合する環としては、例えば、シクロブタン環、シクロペンタン環、シクロヘキサン環等の３〜１２員程度（好ましくは５又は６員）のシクロアルカン環などが挙げられる。
【００１８】
式（１）で表されるビニル単量体Ａの代表的な例として、メタクリル酸２−［Ｏ−（１′−メチルプロピリデンアミノ）カルボキシアミノ］エチル（＝２−（１−メチルプロピリデンアミノオキシカルボニルアミノエチル）メタクリレート）［商品名「カレンズＭＯＩ−ＢＭ」、昭和電工株式会社製、下記式（１ａ）］、メタクリル酸２−（３，５−ジメチルピラゾール−１−イル）カルボニルアミノエチル［商品名「カレンズＭＯＩ−ＢＰ」、昭和電工株式会社製、下記式（１ｂ）］等が挙げられる。なお、商品名「カレンズＭＯＩ−ＢＭ」の脱ブロック温度は、５０％脱ブロック温度が１３０℃、９０％脱ブロック温度が１５０℃である。また、商品名「カレンズＭＯＩ−ＢＰ」の脱ブロック温度は、５０％脱ブロック温度が１００℃、９０％脱ブロック温度が１２０℃である。
【００１９】
【化５】
0005216554.tif 000006
【００２０】
本発明の共重合体において、式（１）で表されるビニル単量体Ａに対応するモノマー単位の脱ブロック化は以下のようにして進行する。この脱ブロック化により生じたイソシアネート基が硬化性基として作用する。イソシアネート基は、主に基材に対する密着性の向上に寄与する。
【化６】
0005216554.tif 000007
【００２１】
カルボキシル基又は酸無水物基を有するビニル単量体Ｂとしては、不飽和カルボン酸又はその酸無水物が挙げられる。不飽和カルボン酸及びその酸無水物には、例えば、アクリル酸、メタクリル酸、イタコン酸、クロトン酸、マレイン酸、フマル酸などのα，β−不飽和カルボン酸及びその酸無水物（無水マレイン酸、無水イタコン酸等）が含まれる。これらの中でも、アクリル酸、メタクリル酸が特に好ましい。
【００２２】
式（２）で表される（メタ）アクリル酸エステルＣにおいて、式（２）中、Ｒ4は水素原子又はメチル基を示し、Ｒ5は炭化水素基置換オキシ基を有していてもよい炭素数１６〜２５の炭化水素基を示す。
【００２３】
Ｒ5における炭素数１６〜２５の炭化水素基として、例えば、ヘキサデシル（セチル）、ヘプタデシル、オクタデシル（ステアリル）、ノナデシル、イコシル、ドコシル（ベヘニル）基等のアルキル基；１０−シクロヘキシルデシル、１２−シクロヘキシルドデシル、１４−シクロヘキシルテトラデシル、１６−シクロヘキシルヘキサデシル基等の脂環式炭化水素基とアルキル基とが結合した基；１０−フェニルデシル、１２−フェニルドデシル、１４−フェニルテトラデシル、１６−フェニルヘキサデシル基等のアラルキル基などが挙げられる。
【００２４】
炭素数１６〜２５の炭化水素基が有していてもよい炭化水素基置換オキシ基としては、例えば、メトキシ、エトキシ基等のアルコキシ基（例えば、炭素数１〜１０のアルコキシ基）；フェノキシ基等のアリールオキシ基；シクロヘキシルオキシ基、ジシクロペンタニルオキシ基等の脂環式炭化水素基置換オキシ基；ベンジルオキシ基等のアラルキルオキシ基などの炭素数１〜１５（好ましくは、炭素数１〜１２）の炭化水素基置換オキシ基などが挙げられる。
【００２５】
式（２）で表される（メタ）アクリル酸エステルの代表的な例として、例えば、セチル（メタ）アクリレート、ステアリル（メタ）アクリレート、ベヘニル（メタ）アクリレートなどが挙げられる。
【００２６】
本発明の共重合体において、ビニル単量体Ａに対応するモノマー単位、ビニル単量体Ｂに対応するモノマー単位、（メタ）アクリル酸エステルＣに対応するモノマー単位は、それぞれ、１種であってもよく、２種以上存在していてもよい。
【００２７】
ビニル単量体Ａに対応するモノマー単位の共重合体に占める割合は、共重合体を構成する全モノマー単位に対して、例えば、１〜９９重量％（例えば１０〜９５重量％）、好ましくは２０〜９０重量％、さらに好ましくは２５〜８８重量％である。この割合が少なすぎると基材に対する密着性が低下しやすく、多すぎるとビニル単量体Ｂに対応するモノマー単位や（メタ）アクリル酸エステルＣに対応するモノマー単位の割合が相対的に少なくなるので、耐熱着色性が低下しやすくなる。
【００２８】
ビニル単量体Ｂに対応するモノマー単位の共重合体に占める割合は、用いるモノマー単位の種類によっても異なるが、通常、共重合体を構成する全モノマー単位に対して、０．５〜９８重量％（例えば２．５〜７０重量％）、好ましくは３〜５０重量％、さらに好ましくは５〜４０重量％である。この割合が少なすぎると耐熱着色性が悪くなりやすく、逆に多すぎると耐溶剤性が悪くなりやすい。
【００２９】
（メタ）アクリル酸エステルＣに対応するモノマー単位の共重合体に占める割合は、用いるモノマー単位の種類によっても異なるが、通常、共重合体を構成する全モノマー単位に対して、０．５〜９８重量％（例えば２．５〜７０重量％）、好ましくは３〜５０重量％、さらに好ましくは５〜４０重量％である。この割合が少なすぎると硬化塗膜の柔軟性が失われもろくなりやすく、逆に多すぎると耐溶剤性が悪くなりやすい。
【００３０】
ビニル単量体Ａに対応するモノマー単位とビニル単量体Ｂに対応するモノマー単位と（メタ）アクリル酸エステルＣに対応するモノマー単位の総和の共重合体に占める割合は、例えば、３０〜１００重量％、好ましくは４０〜１００重量％、さらに好ましくは５０〜１００重量％である。
【００３１】
本発明の共重合体において、ビニル単量体Ａに対応するモノマー単位とビニル単量体Ｂに対応するモノマー単位の比率は、例えば、前者／後者（重量比）＝２／９８〜９８／２、好ましくは２０／８０〜９５／５、さらに好ましくは４０／６０〜９５／５である。また、ビニル単量体Ａに対応するモノマー単位と（メタ）アクリル酸エステルＣに対応するモノマー単位の比率は、例えば、前者／後者（重量比）＝２／９８〜９８／２、好ましくは２０／８０〜９５／５、さらに好ましくは４０／６０〜９５／５である。
【００３２】
本発明の共重合体は、ビニル単量体Ａに対応するモノマー単位とビニル単量体Ｂに対応するモノマー単位と（メタ）アクリル酸エステルＣに対応するモノマー単位のみで構成されていてもよいが、これらのモノマー単位に加えて、他のモノマー単位（繰り返し構造単）を含んでいてもよい。他のモノマー単位としては、ビニル単量体Ａ、ビニル単量体Ｂ及び（メタ）アクリル酸エステルＣと共重合可能な重合性単量体に対応するモノマー単位であって、基材に対する密着性及び耐薬品性を損なわないような構造単位であれば特に限定されない。
【００３３】
このような共重合体が含んでいてもよい他のモノマー単位を形成しうる単量体として、前記式（３）で表される（メタ）アクリル酸エステルＤ、芳香族ビニル化合物Ｅ、ヒドロキシル基含有単量体Ｆ、３〜５員の環状エーテル基を有するビニル単量体Ｇが挙げられる。これらの単量体は単独で又は２種以上を組み合わせて使用できる。
【００３４】
式（３）で表される（メタ）アクリル酸エステルＤにおいて、Ｒ8は水素原子又はメチル基を示し、Ｒ9は炭化水素基置換オキシ基を有していてもよい炭素数１〜１５（好ましくは、炭素数１〜１２）の炭化水素基を示す。Ｒ9における炭素数１〜１５の炭化水素基として、メチル、エチル、プロピル、イソプロピル、ブチル、イソブチル、ｓ−ブチル、ｔ−ブチル、ペンチル、ヘキシル、オクチル、２−エチルヘキシル、デシル基等のアルキル基；シクロヘキシル、ジシクロペンタニル、イソボルニル基等の脂環式炭化水素基；フェニル基等のアリール基；ベンジル、１−フェニルエチル、２−フェニルエチル基等のアラルキル基；これらが２以上結合した基等が挙げられる。
【００３５】
炭素数１〜１５の炭化水素基が有していてもよい炭化水素基置換オキシ基としては、例えば、メトキシ、エトキシ基等のアルコキシ基（例えば、炭素数１〜１０のアルコキシ基）；フェノキシ基等のアリールオキシ基；シクロヘキシルオキシ基、ジシクロペンタニルオキシ基等の脂環式炭化水素基置換オキシ基；ベンジルオキシ基等のアラルキルオキシ基などの炭素数１〜１５（好ましくは、炭素数１〜１２）の炭化水素基置換オキシ基などが挙げられる。
【００３６】
式（３）で表される（メタ）アクリル酸エステルＤの代表的な例として、例えば、メチル（メタ）アクリレート、エチル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、ジシクロペンタニルオキシエチル（メタ）アクリレート、イソボニル（メタ）アクリレート、ベンジル（メタ）アクリレート、フェニルエチル（メタ）アクリレートなどが挙げられる。
【００３７】
芳香族ビニル化合物Ｅとしては、例えば、スチレン、α−メチルスチレン、ビニルトルエン、ビニルナフタレン、ビニルビフェニルなどが挙げられる。
【００３８】
ヒドロキシル基含有単量体Ｆとしては、例えば、２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、６−ヒドロキシヘキシル（メタ）アクリレート、８−ヒドロキシオクチル（メタ）アクリレート等のヒドロキシアルキル（メタ）アクリレート、４−ヒドロキシメチルシクロヘキシル（メタ）アクリレート、ポリアルキレングリコールモノ（メタ）アクリレート等の、多価アルコールとアクリル酸またはメタクリル酸とのモノエステル化物、上記多価アルコールとアクリル酸またはメタクリル酸とのモノエステル化物にε−カプロラクトンを開環重合した化合物（ダイセル化学工業株式会社製、プラクセルＦＡシリーズ、プラクセルＦＭシリーズ等）やエチレンオキサイド、若しくはプロピレンオキサイドを開環重合したヒドロキシル基含有化合物などが挙げられる。
【００３９】
３〜５員の環状エーテル基を有するビニル単量体Ｇには、オキシラン環（エポキシ基）含有重合性不飽和化合物、オキセタン環（オキセタニル基）含有重合性不飽和化合物、オキソラン環（オキソラニル基）含有重合性不飽和化合物が含まれる。
【００４０】
オキシラン環（エポキシ基）含有重合性不飽和化合物としては、例えば、オキシラニル（メタ）アクリレート、グリシジル（メタ）アクリレート、２−メチルグリシジル（メタ）アクリレート、２−エチルグリシジル（メタ）アクリレート、２−オキシラニルエチル（メタ）アクリレート、２−グリシジルオキシエチル（メタ）アクリレート、３−グリシジルオキシプロピル（メタ）アクリレート、グリシジルオキシフェニル（メタ）アクリレート等のオキシラン環（単環）を含む重合性不飽和化合物（（メタ）アクリル酸エステル誘導体など）；３，４−エポキシシクロヘキシル（メタ）アクリレート、３，４−エポキシシクロヘキシルメチル（メタ）アクリレート、２−（３，４−エポキシシクロヘキシル）エチル（メタ）アクリレート、２−（３，４−エポキシシクロヘキシルメチルオキシ）エチル（メタ）アクリレート、３−（３，４−エポキシシクロヘキシルメチルオキシ）プロピル（メタ）アクリレートなどの３，４−エポキシシクロヘキサン環等のエポキシ基含有脂環式炭素環を含む重合性不飽和化合物（（メタ）アクリル酸エステル誘導体など）；５，６−エポキシ−２−ビシクロ［２．２．１］ヘプチル（メタ）アクリレート等の５，６−エポキシ−２−ビシクロ［２．２．１］ヘプタン環を含む重合性不飽和化合物（（メタ）アクリル酸エステル誘導体など）；エポキシ化ジシクロペンテニル（メタ）アクリレート［３，４−エポキシトリシクロ［５．２．１．０2,6］デカン−９−イル（メタ）アクリレート、３，４−エポキシトリシクロ［５．２．１．０2,6］デカン−８−イル（メタ）アクリレート、又はこれらの混合物］、エポキシ化ジシクロペンテニルオキシエチル（メタ）アクリレート［２−（３，４−エポキシトリシクロ［５．２．１．０2,6］デカン−９−イルオキシ）エチル（メタ）アクリレート、２−（３，４−エポキシトリシクロ［５．２．１．０2,6］デカン−８−イルオキシ）エチル（メタ）アクリレート、又はこれらの混合物］、エポキシ化ジシクロペンテニルオキシブチル（メタ）アクリレート、エポキシ化ジシクロペンテニルオキシヘキシル（メタ）アクリレートなどの３，４−エポキシトリシクロ［５．２．１．０2,6］デカン環を含む重合性不飽和化合物（（メタ）アクリル酸エステル誘導体など）などが挙げられる。他のオキシラン環（エポキシ基）含有重合性不飽和化合物として、エポキシ基を含むビニルエーテル化合物、エポキシ基を含むアリルエーテル化合物、エポキシ基を含む芳香族ビニル化合物等を用いることもできる。エポキシ基を含む芳香族ビニル化合物としては、４−ビニルベンジルグリシジルエーテル、４−ビニルベンジルオキシラン、４−ビニルフェネチルオキシランなどのスチレン誘導体が挙げられる。
【００４１】
オキセタン環（オキセタニル基）含有重合性不飽和化合物としては、例えば、オキセタニル（メタ）アクリレート、３−メチル−３−オキセタニル（メタ）アクリレート、３−エチル−３−オキセタニル（メタ）アクリレート、（３−メチル−３−オキセタニル）メチル（メタ）アクリレート、（３−エチル−３−オキセタニル）メチル（メタ）アクリレート、２−（３−メチル−３−オキセタニル）エチル（メタ）アクリレート、２−（３−エチル−３−オキセタニル）エチル（メタ）アクリレート、２−［（３−メチル−３−オキセタニル）メチルオキシ］エチル（メタ）アクリレート、２−［（３−エチル−３−オキセタニル）メチルオキシ］エチル（メタ）アクリレート、３−［（３−メチル−３−オキセタニル）メチルオキシ］プロピル（メタ）アクリレート、３−［（３−エチル−３−オキセタニル）メチルオキシ］プロピル（メタ）アクリレートや、オキセタニル基を含むビニルエーテル化合物、オキセタニル基を含むアリルエーテル化合物などが挙げられる。
【００４２】
オキソラン環（オキソラニル基）含有重合性不飽和化合物としては、例えば、テトラヒドロフルフリル（メタ）アクリレートや、オキソラニル基を含むビニルエーテル化合物、オキソラニル基を含むアリルエーテル化合物などが挙げられる。
【００４３】
本発明の共重合体において、３〜５員の環状エーテル基［オキシラン環（エポキシ基）、オキセタン環（オキセタニル基）、オキソラン環（オキソラニル基）］を有する場合、これらの基は硬化性基として作用する。３〜５員の環状エーテル基は、主に耐薬品性（耐溶剤性、耐アルカリ性等）の向上に寄与する。
【００４４】
式（３）で表される（メタ）アクリル酸エステルＤ、芳香族ビニル化合物Ｅ、ヒドロキシル基含有単量体Ｆ、及び３〜５員の環状エーテル基を有するビニル単量体Ｇからなる群より選択された少なくとも１種の単量体に対応するモノマー単位の共重合体に占める割合は、合計で、一般に、０〜６０重量％（例えば、２〜６０重量％）、好ましくは０〜５０重量％（例えば、２〜５０重量％）、さらに好ましくは０〜４０重量％（例えば、５〜４０重量％）である。
【００４５】
本発明の共重合体の好ましい態様として、（ｉ）ビニル単量体Ａに対応するモノマー単位とビニル単量体Ｂに対応するモノマー単位と（メタ）アクリル酸エステルＣに対応するモノマー単位を合計で全モノマー単位の４０重量％以上（特に５０重量％以上）含む共重合体、（ii）ビニル単量体Ａに対応するモノマー単位、ビニル単量体Ｂに対応するモノマー単位及び（メタ）アクリル酸エステルＣに対応するモノマー単位に加えて、式（３）で表される（メタ）アクリル酸エステル（特に、メタクリル酸メチル）に対応するモノマー単位を全モノマー単位の２〜６０重量％（好ましくは２〜５０重量％、さらに好ましくは５〜４０重量％）含む共重合体、（iii）ビニル単量体Ａに対応するモノマー単位、ビニル単量体Ｂに対応するモノマー単位及び（メタ）アクリル酸エステルＣに対応するモノマー単位に加えて、芳香族ビニル化合物に対応するモノマー単位を全モノマー単位の２〜６０重量％（好ましくは２〜５０重量％、さらに好ましくは５〜４０重量％）含む共重合体、（iv）ビニル単量体Ａに対応するモノマー単位、ビニル単量体Ｂに対応するモノマー単位及び（メタ）アクリル酸エステルＣに対応するモノマー単位に加えて、ヒドロキシル基含有単量体に対応するモノマー単位を全モノマー単位の２〜６０重量％（好ましくは２〜５０重量％、さらに好ましくは５〜４０重量％）含む共重合体、(ｖ)ビニル単量体Ａに対応するモノマー単位、ビニル単量体Ｂに対応するモノマー単位及び（メタ）アクリル酸エステルＣに対応するモノマー単位に加えて、３〜５員の環状エーテル基を有するビニル単量体に対応するモノマー単位を全モノマー単位の２〜７０重量％（好ましくは２〜６０重量％、さらに好ましくは５〜５０重量％）含む共重合体が挙げられる。
【００４６】
本発明の共重合体は、前記式（１）で表されるブロックイソシアネート基を有するビニル単量体Ａと、カルボキシル基又は酸無水物基を有するビニル単量体Ｂと、式（２）で表される（メタ）アクリル酸エステルＣと、必要に応じて他の共重合性単量体とを含む単量体混合物を共重合（ビニル重合）に付すことにより製造できる。
【００４７】
重合に用いられる重合開始剤としては、通常のラジカル開始剤が使用できる。例えば、２，２′−アゾビスイソブチロニトリル、２，２′−アゾビス（２，４−ジメチルバレロニトリル）、２，２′−アゾビス（４−メトキシ−２，４−ジメチルバレロニトリル）、ジメチル−２，２′−アゾビス（２−メチルプロピオネート）、２，２−アゾビス（イソ酪酸）ジメチル、ジエチル−２，２′−アゾビス（２−メチルプロピオネート）、ジブチル−２，２′−アゾビス（２−メチルプロピオネート）等のアゾ化合物、ベンゾイルペルオキシド、ラウロイルペルオキシド、ｔ−ブチルペルオキシピバレート、１，１−ビス（ｔ−ブチルペルオキシ）シクロヘキサン等の有機過酸化物、過酸化水素などが挙げられる。過酸化物をラジカル重合開始剤として使用する場合、還元剤を組み合わせてレドックス型の開始剤としてもよい。上記のなかでもアゾ化合物が好ましく、特に、２，２′−アゾビスイソブチロニトリル、２，２′−アゾビス（２，４−ジメチルバレロニトリル）、２，２−アゾビス（イソ酪酸）ジメチルが好ましい。
【００４８】
重合開始剤の使用量は、円滑な共重合を損なわない範囲で適宜選択できるが、通常、全単量体成分及び重合開始剤の総量に対して、１〜３０重量％程度であり、好ましくは５〜２５重量％程度である。
【００４９】
本発明においては、ラジカル重合において一般的に使用されている連鎖移動剤を併用してもよい。具体例としては、チオール類（ｎ−ドデシルメルカプタン、ｎ−オクチルメルカプタン、ｎ−ブチルメルカプタン、ｔｅｒｔ−ブチルメルカプタン、ｎ−ラウリルメルカプタン、メルカプトエタノール、メルカプトプロパノール、トリエチレングリコールジメルカプタン等）、チオール酸類（メルカプトプロピオン酸、チオ安息香酸、チオグリコール酸、チオリンゴ酸等）、アルコール類（イソプロピルアルコール等）、アミン類（ジブチルアミン等）、次亜燐酸塩類（次亜燐酸ナトリウム等）、α−メチルスチレンダイマー、タービノーレン、ミルセン、リモネン、α−ピネン、β−ピネン等を挙げることができ、連鎖移動剤の量は全ラジカル重合性単量体の量に対して、好ましくは０．００１〜３重量％である。連鎖移動剤を使用する場合は、予め重合性ビニル単量体に混合させておくことが好ましい。
【００５０】
重合は、溶液重合、塊状重合、懸濁重合、塊状−懸濁重合、乳化重合など、スチレン系ポリマーやアクリル系ポリマーを製造する際に用いる慣用の方法により行うことができる。これらのなかでも溶液重合が好ましい。モノマー、重合開始剤は、それぞれ、反応系に一括供給してもよく、その一部又は全部を反応系に滴下してもよい。例えば、一定温度に保持したモノマーと重合溶媒の混合液中に、重合開始剤を重合溶媒に溶解した溶液を滴下して重合する方法や、予め単量体、重合開始剤を重合溶媒に溶解させた溶液を、一定温度に保持した重合溶媒中に滴下して重合する方法（滴下重合法）などを採用できる。
【００５１】
重合溶媒は単量体組成等に応じて適宜選択できる。重合溶媒として、例えば、エーテル（ジエチルエーテル；エチレングリコールモノ又はジアルキルエーテル、ジエチレングリコールモノ又はジアルキルエーテル（ジエチレングリコールメチルエチルエーテル等のジエチレングリコールジアルキルエーテルなど）、プロピレングリコールモノ又はジアルキルエーテル、プロピレングリコールモノ又はジアリールエーテル、ジプロピレングリコールモノ又はジアルキルエーテル（ジプロピレングリコールジメチルエーテル等のジプロピレングリコールジアルキルエーテルなど）、トリプロピレングリコールモノ又はジアルキルエーテル、１，３−プロパンジオールモノ又はジアルキルエーテル、１，３−ブタンジオールモノ又はジアルキルエーテル、１，４−ブタンジオールモノ又はジアルキルエーテル、グリセリンモノ，ジ又はトリアルキルエーテル等のグリコールエーテル類などの鎖状エーテル；テトラヒドロフラン、ジオキサン等の環状エーテルなど）、エステル（酢酸メチル、酢酸エチル、酢酸ブチル、酢酸イソアミル、乳酸エチル、３−メトキシプロピオン酸メチル、３−エトキシプロピオン酸エチル、Ｃ5-6シクロアルカンジオールモノ又はジアセテート、Ｃ5-6シクロアルカンジメタノールモノ又はジアセテート等のカルボン酸エステル類；エチレングリコールモノアルキルエーテルアセテート、エチレングリコールモノ又はジアセテート、ジエチレングリコールモノアルキルエーテルアセテート、ジエチレングリコールモノ又はジアセテート、プロピレングリコールモノアルキルエーテルアセテート、プロピレングリコールモノ又はジアセテート、ジプロピレングリコールモノアルキルエーテルアセテート、ジプロピレングリコールモノ又はジアセテート、１，３−プロパンジオールモノアルキルエーテルアセテート、１，３−プロパンジオールモノ又はジアセテート、１，３−ブタンジオールモノアルキルエーテルアセテート、１，３−ブタンジオールモノ又はジアセテート、１，４−ブタンジオールモノアルキルエーテルアセテート、１，４−ブタンジオールモノ又はジアセテート、１，６−ヘキサンジオールモノ又はジアセテート、グリセリンモノ，ジ又はトリアセテート、グリセリンモノ又はジＣ1-4アルキルエーテルジ又はモノアセテート、トリプロピレングリコールモノアルキルエーテルアセテート、トリプロピレングリコールモノ又はジアセテート等のグリコールアセテート類又はグリコールエーテルアセテート類など）、ケトン（アセトン、メチルエチルケトン、メチルイソブチルケトン、シクロヘキサノン、３，５，５−トリメチル−２−シクロヘキセン−１−オンなど）、アミド（Ｎ，Ｎ−ジメチルアセトアミド、Ｎ，Ｎ−ジメチルホルムアミドなど）、スルホキシド（ジメチルスルホキシドなど）、アルコール（メタノール、エタノール、プロパノール、Ｃ5-6シクロアルカンジオール、Ｃ5-6シクロアルカンジメタノールなど）、炭化水素（ベンゼン、トルエン、キシレン等の芳香族炭化水素、ヘキサン等の脂肪族炭化水素、シクロヘキサン等の脂環式炭化水素など）、これらの混合溶媒などが挙げられる。重合温度は、例えば３０〜１５０℃程度の範囲で適宜選択できる。
【００５２】
上記方法により本発明の共重合体が生成する。共重合体の重量平均分子量は、例えば５００〜１０００００、好ましくは１０００〜４００００、さらに好ましくは２０００〜３００００程度である。共重合体の分散度（重量平均分子量Ｍｗ／数平均分子量Ｍｎ）は１〜３程度である。
【００５３】
上記方法で得られた重合液は、必要に応じて固形分濃度を調整したり、溶媒交換したり、濾過処理を施した後、さらに必要に応じて、硬化触媒［熱酸発生剤（熱硬化触媒、熱カチオン重合開始剤）、光酸発生剤（光硬化触媒、光カチオン重合開始剤）］、光ラジカル開始剤、硬化剤、硬化促進剤、添加剤（充填剤、消泡剤、難燃剤、酸化防止剤、紫外線吸収剤、低応力化剤、可とう性付与剤、ワックス類、樹脂、架橋剤、ハロゲントラップ剤、レベリング剤、濡れ改良剤など）を配合することにより、硬化性樹脂組成物を得ることができる。また、重合により生成したポリマーを沈殿又は再沈殿等により精製し、この精製したポリマーを、前記適宜な添加物とともに用途に応じた溶媒に溶解することにより、硬化性樹脂組成物を得ることもできる。硬化性樹脂組成物を構成する溶媒としては、前記重合溶媒として例示したものを使用できる。
【００５４】
前記硬化触媒のうち、熱酸発生剤としては、例えば、サンエイドＳＩ−４５、同左ＳＩ−４７、同左ＳＩ−６０、同左ＳＩ−６０Ｌ、同左ＳＩ−８０、同左ＳＩ−８０Ｌ、同左ＳＩ−１００、同左ＳＩ−１００Ｌ、同左ＳＩ−１４５、同左ＳＩ−１５０、同左ＳＩ−１６０、同左ＳＩ−１１０Ｌ、同左ＳＩ−１８０Ｌ（以上、三新化学工業社製品、商品名）、ＣＩ−２９２１、ＣＩ−２９２０、ＣＩ−２９４６、ＣＩ−３１２８、ＣＩ−２６２４、ＣＩ−２６３９、ＣＩ−２０６４（以上、日本曹達（株）社製品、商品名）、ＣＰ−６６、ＣＰ−７７（旭電化工業社製品、商品名）、ＦＣ−５２０（３Ｍ社製品、商品名）などに代表されるジアゾニウム塩、ヨードニウム塩、スルホニウム塩、ホスホニウム塩、セレニウム塩、オキソニウム塩、アンモニウム塩等を使用できる。
【００５５】
光酸発生剤としては、例えば、サイラキュアＵＶＩ−６９７０、サイラキュアＵＶＩ−６９７４、サイラキュアＵＶＩ−６９９０、サイラキュアＵＶＩ−９５０（以上、米国ユニオンカーバイド社製、商品名）、イルガキュア２６１（チバ・スペシャルティ・ケミカルズ社製、商品名）、ＳＰ−１５０、ＳＰ−１５１、ＳＰ−１７０、オプトマーＳＰ−１７１（以上、旭電化工業株式会社製、商品名）、ＣＧ−２４−６１（チバ・スペシャルティ・ケミカルズ社製、商品名）、ＤＡＩＣＡＴII（ダイセル化学工業社製、商品名）、ＵＶＡＣ１５９１（ダイセル・サイテック（株）社製、商品名）、ＣＩ−２０６４、ＣＩ−２６３９、ＣＩ−２６２４、ＣＩ−２４８１、ＣＩ−２７３４、ＣＩ−２８５５、ＣＩ−２８２３、ＣＩ−２７５８（以上、日本曹達社製品、商品名）、ＰＩ−２０７４（ローヌプーラン社製、商品名、ペンタフルオロフェニルボレートトルイルクミルヨードニウム塩）、ＦＦＣ５０９（３Ｍ社製品、商品名）、ＢＢＩ−１０２、ＢＢＩ−１０１、ＢＢＩ−１０３、ＭＰＩ−１０３、ＴＰＳ−１０３、ＭＤＳ−１０３、ＤＴＳ−１０３、ＮＡＴ−１０３、ＮＤＳ−１０３（ミドリ化学社製、商品名）、ＣＤ−１０１２（米国、Ｓａｒｔｏｍｅｒ社製、商品名）などに代表されるジアゾニウム塩、ヨードニウム塩、スルホニウム塩、ホスホニウム塩、セレニウム塩、オキソニウム塩、アンモニウム塩等を使用できる。
【００５６】
光ラジカル開始剤としては、例えばベンゾフェノン、アセトフェノンベンジル、ベンジルジメチルケトン、ベンゾイン、ベンゾインメチルエーテル、ベンゾインエチルエーテル、ベンゾインイソプロピルエーテル、ジメトキシアセトフェノン、ジメトキシフェニルアセトフェノン、ジエトキシアセトフェノン、ジフェニルジサルファイト、オルトベンゾイル安息香酸メチル、４−ジメチルアミノ安息香酸エチル(日本化薬（株）製  カヤキュアＥＰＡ等)、２，４−ジエチルチオキサンソン（日本化薬（株）製  カヤキュアＤＥＴＸ等）、２−メチル−１−［４−（メチル）フェニル］−２−モルホリノプロパノン−１（チバガイギ−（株）製  イルガキュア９０７等）、テトラ（ｔ−ブチルパーオキシカルボニル）ベンゾフェノン、ベンジル、２−ヒドロキシ−２−メチル−１−フェニル−プロパン−１−オン、４，４−ビスジエチルアミノベンゾフェノン、２，２'−ビス（２−クロロフェニル）−４，５，４´，５´−テトラフェニル−１，２´−ビイミダゾ−ル（保土谷化学（株）製  Ｂ−ＣＩＭ等）等を単独、もしくは混合して使用することができ、必要に応じて光増感剤を加えることができる。
【００５７】
硬化触媒の添加量は、硬化性樹脂組成物中の前記共重合体（樹脂分）に対して、例えば０．０５〜１０重量％、好ましくは０．５〜５重量％である。硬化触媒は単独で又は２種以上を組み合わせて使用できる。
【００５８】
前記架橋剤としては、多官能性アルコール化合物や多官能性チオール化合物類等を使用できる。
【００５９】
多官能性アルコール化合物としては、ヒドロキシル基を２個以上有する化合物であればよく、例えば、エチレングリコール、ジエチレングリコール、トリエチレングリコール、プロピレングリコール、ジプロピレングリコール、１，３−ブチレングリコール、１，４−ブチレングリコール、グリセリン、ジグリセリン、Ｄ−グルコース、Ｄ−グルシトール、イソプレングリコール、ブタンジオール、１，５−ペンタンジオール、１ ，６−ヘキサンジオール、１，９−ノナンジオール、ネオペンチルグリコール等の多価アルコール類、ポリエチレングリコール類、ポリプロピレングリコール類、ポリブチレングリコール類、ポリテトラメチレングリコール類などのポリアルキレングリコール類、ポリカプロラクトンジオール類、ポリカプロラクトントリオール類、ポリカーボネートジオール類などが挙げられる。
【００６０】
多官能性チオール化合物としては、チオール基を２個以上有する化合物であればよく、例えば、ヘキサンジチオール 、デカンジチオール 、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン、テトラエチレングリコールビス３−メルカプトプロピオネート、トリメチロールプロパントリス３−メルカプトプロピオネート、トリス（３−メルカプトプロピニルオキシエチル）イソシアヌレート、ペンタエリスリトールテトラキス３−メルカプトプロピオネート、ジペンタエリスリトールテトラキス３−メルカプトプロピオネート、１，４−ビス（３−メルカプトブチリルオキシ）ブタン、１，３，５−トリス(３−メルカブトブチルオキシエチル)−１，３，５−トリアジン−２，４，６（１Ｈ，３Ｈ，５Ｈ）−トリオン、ペンタエリスリトールテトラキス（３−メルカプトブチレート）などが挙げられる。多官能性アルコール化合物や多官能性チオール化合物類は１種単独であってもよく、２種以上存在していてもよい。
【００６１】
硬化性樹脂組成物には感放射線性成分を配合することもできる。感放射線性成分としては、多官能性（メタ）アクリレート、多官能性エポキシ化合物、多官能性ウレタン（メタ）アクリレート、多官能性エポキシ（メタ）アクリレート（エポキシ基にアクリル酸付加したタイプ）等が挙げられる。多官能性（メタ）アクリレートと熱または放射線重合開始剤、多官能性エポキシ化合物と熱または放射線酸発生剤を組み合わせて配合してもよい。これら感放射線性成分や熱または放射線重合開始剤、熱または放射線酸発生剤はそれぞれ１種単独であってもよく、２種以上存在していてもよい。
【００６２】
多官能性（メタ）アクリレートの具体例としては、エチレングリコール、プロピレングリコールなどのアルキレングリコールのジ（メタ）アクリレート類、ポリエチレングリコール、ポリプロピレングリコールなどのポリアルキレングリコールのジ（メタ）アクリレート類、両末端ヒドロキシポリブタジエン、両末端ヒドロキシポリイソプレン、両末端ヒドロキシポリカプリラクトンなどの両末端ヒドロキシル化重合体のジ（メタ）アクリレート類、グリセリン、１，２，４，−ブタントリオール、トリメチロールアルカン、テトラメチロールアルカン、ペンタエリスリトール、ジペンタエリスリトールなどの３価以上の多価アルコールのポリ（メタ）アクリレート類、３価以上の多価アルコールのポリアルキレングリコール付加物のポリ（メタ）アクリレート類、１，４−シクロヘキサンジオール、１，４−ベンゼンジオール類などの環式ポリオールのポリ（メタ）アクリレート類、ポリエステル（メタ）アクリレート、エポキシ（メタ）アクリレート、ウレタン（メタ）アクリレート、アルキッド樹脂（メタ）アクリレート、シリコン樹脂（メタ）アクリレート、スピラン樹脂（メタ）アクリレート等のオリゴ（メタ）アクリレートなどが挙げられる。これらは１種単独であってもよく、２種以上存在していてもよい。
【００６３】
多官能性エポキシ化合物としては、例えば、商品名「セロキサイド２０２１」、商品名「セロキサイド２０８１」、商品名「セロキサイド３０００」、商品名「ＥＨＰＥ３１５０」、商品名「エポリードＧＴ４０１」（以上、ダイセル化学工業株式会社製）、商品名「エポライト４０００」（共栄社化学製）などを使用できる。これらは１種単独であってもよく、２種以上存在していてもよい。
【００６４】
こうして得られる硬化性樹脂組成物は、硬化により基材や基板に対して高い密着性を有するとともに、耐溶剤性や耐アルカリ性等の耐薬品性に優れた硬化物（硬化皮膜等）を得ることができる。そのため、塗料、コーティング剤、粘接着剤等として有用であり、特に電子材料分野で好適に使用できる。
【００６５】
上記硬化性樹脂組成物を硬化させることにより諸物性に優れた硬化物が得られる。例えば、上記硬化性樹脂組成物を、スピンコーター、スリットコーターなどの方式によって、各種基材又は基板へ塗工して塗膜を形成した後、該塗膜を硬化させることにより硬化物を得ることができる。基材又は基板としては、ガラス、セラミック、シリコンウエハ、金属、プラスチックなどが挙げられる。スピンコーターやスリットコーター等による塗工は公知の方法により行うことができる。
【００６６】
塗膜の硬化は加熱すること、あるいは活性エネルギー線を照射し露光すること、又は露光後に加熱することにより行われる。上記硬化性樹脂組成物を熱により硬化させる場合、加熱温度は５０℃から２６０℃の範囲、好ましくは８０℃から２４０℃の範囲である。また、上記硬化性樹脂組成物を光により硬化させる場合、露光には種々の波長の光線、例えば、紫外線、Ｘ線、ｇ線、ｉ線、エキシマレーザーなどが使用される。硬化後の塗膜の厚みは、用途によって適宜選択できるが、一般には０．１〜４０μｍ、好ましくは０．３〜２０μｍ、より好ましくは０．５〜１０μｍ程度である。
【実施例】
【００６７】
以下に、実施例に基づいて本発明をより詳細に説明するが、本発明はこれらの実施例により限定されるものではない。なお、生成した共重合体の重量平均分子量（ポリスチレン換算）及び分散度（重量平均分子量Ｍｗ／数平均分子量Ｍｎ）は、以下の条件にて測定した。
装置：検出器：RID-10A（島津製作所）
ポンプ：LC-10ADVP（島津製作所）
システムコントローラー：SCL-10AVP（島津製作所）
デガッサー：DGU-14A（島津製作所）
オートインジェクター：SIL-10AF（島津製作所）
カラム：Waters  Styragel HR3, Styragel HR4, Styragel HR5  計3本
移動相：THF
流量：1mL/min
温度：オーブン（40℃）、RI（40℃）
検出器：RI POLARITY(+)
注入量：50μL
【００６８】
実施例１
還流冷却器、滴下ロート及び撹拌機を備えた１Ｌのフラスコ内に窒素を適量流して窒素雰囲気とし、プロピレングリコールモノメチルエーテルアセテート１００重量部を入れ、撹拌しながら８０℃まで加熱した。次いで、該フラスコ内に、メタクリル酸２−［Ｏ−（１′−メチルプロピリデンアミノ）カルボキシアミノ］エチル（商品名「カレンズＭＯＩ−ＢＭ」、昭和電工株式会社製）６０重量部、メタクリル酸２０重量部、メタクリル酸ステアリル２０重量部を、プロピレングリコールモノメチルエーテルアセテート３０重量部に溶解した溶液を滴下ポンプを用いて約４時間かけて滴下した。一方、重合開始剤２，２′−アゾビス（２，４−ジメチルバレロニトリル）５重量部をプロピレングリコールモノメチルエーテルアセテート９０重量部に溶解した溶液を別の滴下ポンプを用いて約４時間かけてフラスコ内に滴下した。重合開始剤の滴下が終了した後、約４時間同温度に保持し、その後室温まで冷却して、固形分３１．４重量％の共重合体溶液を得た。生成した共重合体の重量平均分子量Ｍｗは１４０００、分散度２．７２であった。
【００６９】
実施例２
単量体組成を、メタクリル酸２−［Ｏ−（１′−メチルプロピリデンアミノ）カルボキシアミノ］エチル（商品名「カレンズＭＯＩ−ＢＭ」、昭和電工株式会社製）５０重量部、メタクリル酸２０重量部、３，４−エポキシトリシクロ［５．２．１．０2,6］デカン−９−イルアクリレートと３，４−エポキシトリシクロ［５．２．１．０2,6］デカン−８−イルアクリレートの混合物［５０：５０（モル比）］（商品名「Ｅ−ＤＣＰＡ」、ダイセル化学工業株式会社製）１０重量部、メタクリル酸ステアリル２０重量部に変更する以外は、実施例１と同様の操作を行い、固形分３２．６重量％の共重合体溶液を得た。生成した共重合体の重量平均分子量Ｍｗは１５０００、分散度２．８６であった。
【００７０】
実施例３
単量体組成を、メタクリル酸２−［Ｏ−（１′−メチルプロピリデンアミノ）カルボキシアミノ］エチル（商品名「カレンズＭＯＩ−ＢＭ」、昭和電工株式会社製）５０重量部、メタクリル酸２０重量部、スチレン１０重量部、メタクリル酸ステアリル２０重量部に変更する以外は、実施例１と同様の操作を行い、固形分３２．３重量％の共重合体溶液を得た。生成した共重合体の重量平均分子量Ｍｗは１４０００、分散度２．７０であった。
【００７１】
実施例４
単量体組成を、メタクリル酸２−［Ｏ−（１′−メチルプロピリデンアミノ）カルボキシアミノ］エチル（商品名「カレンズＭＯＩ−ＢＭ」、昭和電工株式会社製）６０重量部、メタクリル酸２０重量部、エポキシ化ジシクロペンテニルアクリレート（商品名「Ｅ−ＤＣＰＡ」、ダイセル化学工業株式会社製）１０重量部、メタクリル酸ベヘニル１０重量部に変更する以外は、実施例１と同様の操作を行い、固形分３３重量％の共重合体溶液を得た。生成した共重合体の重量平均分子量Ｍｗは１５０００、分散度２．８６であった。
【００７２】
比較例１
単量体組成をすべて「カレンズＭＯＩ−ＢＭ」に変更する以外は、実施例１と同じ操作を行い、固形分３２．０重量％の共重合体溶液を得た。生成した共重合体の重量平均分子量Ｍｗは９５００、分散度１．８５であった。
【００７３】
比較例２
単量体組成を、メタクリル酸メチル８０重量部、メタクリル酸２０重量部に変更する以外は、実施例１と同じ操作を行い、固形分３２．５重量％の共重合体溶液を得た。生成した共重合体の重量平均分子量Ｍｗは１２０００、分散度１．７８であった。
【００７４】
比較例３
単量体組成を、メタクリル酸メチル７０重量部、メタクリル酸２０重量部、エポキシ化ジシクロペンテニルアクリレート（商品名「Ｅ−ＤＣＰＡ」、ダイセル化学工業株式会社製）１０重量部に変更する以外は、実施例１と同じ操作を行い、固形分３３重量％の共重合体溶液を得た。生成した共重合体の重量平均分子量Ｍｗは９５００、分散度１．８０であった。
【００７５】
比較例４
単量体組成を、スチレン８０重量部、メタクリル酸２０重量部に変更する以外は、実施例１と同じ操作を行い、固形分３２．５重量％の共重合体溶液を得た。生成した共重合体の重量平均分子量Ｍｗは９０００、分散度１．７６であった。
【００７６】
評価試験
（１）評価用試験片の作製
基材に、各実施例及び比較例で得られた共重合体溶液（硬化性樹脂組成物）をスピンコーターで塗布したのち、１００℃のホットプレートで３分間加熱後、８０℃のオーブン中で１０分間加熱し、さらに２３０℃のオーブン中で６０分間加熱することで各評価用試験片を作製した。基材として、ガラス板とステンレス板を用いた。
【００７７】
（２）密着性
実施例及び比較例において、耐溶剤性試験を実施した箇所についてＪＩＳ  Ｋ−５６００−５−６に準拠し、基材からの剥離により密着性を測定した。また、ＪＩＳ  Ｋ５６００−５−６  ８．３  表１  試験結果の分類で規定された分類に従って下記基準に基づいて評価した。
◎・・・試験結果の分類の「０」であった。
○・・・試験結果の分類の「１」であった。
△・・・試験結果の分類の「２」であった。
×・・・試験結果の分類の「３」「４」であった。
【００７８】
（３）耐溶剤性
実施例及び比較例において、ガラス板で作製した評価用試験片へ、イソプロピルアルコール（ＩＰＡ）、メチルエチルケトン（ＭＥＫ）、Ｎ―メチルピロリドン（ＮＭＰ）をそれぞれ１滴づつ滴下し、１０分間放置した。その後水洗し、溶剤を滴下した箇所が全く変化していなかったら◎、僅かに溶剤の跡が残るが、拭き取れば消えるようであれば○、溶剤の跡が残り、拭き取っても消えないようであれば△、全面的に変色していたら×とした。ステンレス板で作製した評価用試験片を用いた場合も同様の結果が得られた。
【００７９】
（４）耐熱性（耐熱着色性）
実施例及び比較例において、ガラス板で作製した評価用試験片につき、分光光度計を用いて波長４００ｎｍ〜８００ｎｍの透過率を測定した。前記硬化した塗膜を再度２５０℃のクリーンオーブン中で１時間加熱し、塗膜のクラックの有無と透過率を測定した。２２０℃、３０分間加熱硬化後の透過率に対して、再加熱処理後の透過率の変化の割合を透過率減少率で算出し、透過率減少率が５％未満の場合を○、５〜１０％の場合を△、１０％を超えた場合を×とした。
【００８０】
評価試験の結果を表１に示す。なお、表中、メタクリル酸２−［Ｏ−（１′−メチルプロピリデンアミノ）カルボキシアミノ］エチルを「カレンズＭＯＩ−ＢＭ」で示し、３，４−エポキシトリシクロ［５．２．１．０2,6］デカン−９−イルアクリレートと３，４−エポキシトリシクロ［５．２．１．０2,6］デカン−８−イルアクリレートの混合物［５０：５０（モル比）］を「Ｅ−ＤＣＰＡ」で示した。
【００８１】
【表１】
0005216554.tif 000008
【００８２】
表より明らかなように、実施例の共重合体溶液から得られた硬化塗膜は、基材（ガラス及びステンレス）に対する密着性、耐溶剤性、耐熱着色性の何れの点でも優れていた。これに対し、比較例１の共重合体溶液から得られた硬化塗膜は耐熱着色性が、比較例２、比較例４の共重合体溶液から得られた硬化塗膜は密着性、耐溶剤性が、比較例３の共重合体溶液から得られた硬化塗膜は耐溶剤性がそれぞれ劣っていた。